(57)【要約】【課題】本発明は強化複合材料及びその製造方法に関する。【解決手段】本発明の複合材料は、強化性材料を有する少なくとも１の硬化樹脂を含む。好ましくは、前記強化性材料は、実質的に各繊維を実質的に取り囲んでいる界面相の特性が、バルク硬化樹脂の特性と実質的に等しくなるように処理される複数のガラス繊維である。繊維への処理は、ポリマーコーティング、親水性表面コーティング、フリーラジカル阻害剤の表面コーティング、又は繊維の全表面積の低減からなる群より選択されてよい。本発明の強化複合材料は、従来のガラス繊維強化材料と比較して、改善された長期の機械的特性を提供する。【選択図】なし【特許請求の範囲】
【請求項１】
強化複合材料の製造方法において：少なくとも１の硬化性樹脂と複数の強化性繊維とを結合させる工程と；硬化した前記樹脂が界面相で前記強化性繊維に接するように、前記少なくとも１の硬化性樹脂を硬化させる工程とを含み、前記界面相の特性が実質的にバルク硬化樹脂の特性と等しいように前記強化性繊維が処理されることを特徴とする強化複合材料の製造方法。
【請求項２】
硬化性樹脂を含む複合材料に用いるための強化性繊維の処理方法において、前記方法が、硬化した前記樹脂が界面相で前記強化性繊維に接し、前記界面相がバルク硬化樹脂の特性と実質的に等しい特性を有するように、ポリマーのコーティング、親水性表面コーティング、又はフリーラジカル阻害剤のコーティングの１又はそれ以上を、前記強化性繊維に対して適用する工程を含むことを特徴とする処理方法。
【請求項３】
請求項１又は２に記載の方法が、前記強化性繊維に対してカップリング剤を結合させる工程を含むことを特徴とする方法。
【請求項４】
請求項３に記載の方法において、前記カップリング剤がビニル官能シランであることを特徴とする方法。
【請求項５】
請求項４に記載の方法において、前記カップリング剤が、Ｄｏｗ  Ｃｏｒｎｉｎｇ  Ｚ−６０３０、Ｚ−６０３２、及びＺ−６０７５からなる群より選択されることを特徴とする方法。
【請求項６】
請求項１乃至５のいずれか１項に記載の方法において、前記強化性繊維がガラス繊維であることを特徴とする方法。
【請求項７】
請求項６に記載の方法において、前記ガラス繊維の長さが、約１００乃至１０００ミクロンであることを特徴とする方法。
【請求項８】
請求項１乃至７のいずれか１項に記載の方法において、前記特性が、強度、じん性、及び脆性、又はこれらの組み合わせからなる群より選択された機械的特性を含むことを特徴とする方法。
【請求項９】
請求項１乃至８のいずれか１項に記載の方法において、前記特性が、密度、架橋密度、化学抵抗、分子量、及び結晶度又はこれらの組み合わせからなる群より選択された物理的又は化学的特性を含むことを特徴とする方法。
【請求項１０】
請求項１乃至９のいずれか１項に記載の方法において、当該方法が、前記少なくとも１の硬化性樹脂とポリマーを結合させてポリマー修飾樹脂を製造する工程を含むことを特徴とする方法。
【請求項１１】
請求項１０に記載の方法において、前記ポリマーが、約５乃至５０％ｗ／ｗで、前記少なくとも１の硬化性樹脂と結合することを特徴とする方法。
【請求項１２】
請求項１０又は１１に記載の方法において、前記硬化性樹脂が、所定の特性を有するように、選択されるか又は前記ポリマーで修飾されることを特徴とする方法。
【請求項１３】
請求項１２に記載の方法において、前記特性が、引裂き抵抗、強度、じん性、及び脆化に対する抵抗性の１又はそれ以上から選択されることを特徴とする方法。
【請求項１４】
請求項１０乃至１３のいずれか１項に記載の方法において、標準曲げ試験において、長さ約１００ｍｍ、幅１５ｍｍ、及び厚さ５ｍｍの寸法を有する試験片で試験したとき、前記硬化樹脂が約３ジュールより大きい曲げじん性を有することを特徴とする方法。
【請求項１５】
請求項１４に記載の方法において、前記硬化複合材料が最大５年間、３ジュールより大きい曲げじん性を有することを特徴とする方法。
【請求項１６】
請求項１０乃至１５のいずれか１項に記載の方法において、前記ポリマーがモノマー欠損低活性不飽和ポリエステル樹脂であることを特徴とする方法。
【請求項１７】
請求項１６に記載の方法において、前記ポリマーの前記モノマー含有量が約５乃至３０％ｗ／ｗであることを特徴とする方法。
【請求項１８】
請求項１６又は１７に記載の方法において、前記不飽和ポリエステル樹脂が、酸とポリオールを反応させることによって調製され、前記ポリオールが、プロピレングリコール、メチルプロパンジオール、ネオペンチルグリコール、及びジエチレングリコールからなる群より選択され、前記酸がテレフタル酸、イソフタル酸、フマル酸、及び１，４−シクロヘキサン二酸からなる群より選択され、前記不飽和ポリエステル樹脂が、約１．２：１乃至２：１の飽和酸対不飽和酸比からなることを特徴とする方法。
【請求項１９】
請求項１乃至１８のいずれか１項に記載の方法において、前記処理が前記強化性繊維に適用されるポリマーコーティングであることを特徴とする方法。
【請求項２０】
請求項１９に記載の方法において、前記ポリマーコーティングのポリマーがモノマー欠損低活性不飽和ポリエステル樹脂であることを特徴とする方法。
【請求項２１】
請求項１乃至１８のいずれか１項に記載の方法において、前記処理が前記強化性繊維に適用される親水性表面コーティングであることを特徴とする方法。
【請求項２２】
請求項２１に記載の方法において、前記親水性表面コーティングが、メタクリルオキシプロピルトリメトキシシランをトリメトリルプロパン（ｔｒｉｍｅｔｈｏｌｙｌｐｒｏｐａｎｅ）と反応させることによって調製されることを特徴とする方法。
【請求項２３】
請求項２１又は２２に記載の方法において、前記親水性表面コーティングがエマルジョンを用いた処理を更に含むことを特徴とする方法。
【請求項２４】
請求項２３に記載の方法において、前記エマルジョンが約１６．６部の水と、１００部のアセトンと、２００部のポリマーとを含むことを特徴とする方法。
【請求項２５】
請求項２３又は２４に記載の方法において、前記エマルジョンがフリーラジカル阻害剤を含むことを特徴とする方法。
【請求項２６】
請求項２５に記載の方法において、前記フリーラジカル阻害剤が、ヒドロキノン、ヒンダードアミン、アセチルアセトン、ヒンダードフェノール、又はこれらの組み合わせであることを特徴とする方法。
【請求項２７】
請求項１乃至１８のいずれか１項に記載の方法において、前記処理が前記強化性繊維に適用されるフリーラジカル阻害剤のコーティングであることを特徴とする方法。
【請求項２８】
請求項１０乃至２７のいずれか１項に記載の方法において、：
ａ．前記硬化性樹脂を修飾；及び／又は
ｂ．前記繊維をコーティング；及び／又は
ｃ．前記エマルジョンを調製；
する際に同一の前記ポリマーが選択されることを特徴とする方法。
【請求項２９】
請求項１乃至１８のいずれか１項に記載の方法において、前記処理が、前記強化性繊維の全表面積の低減であることを特徴とする方法。
【請求項３０】
請求項２９に記載の方法において、前記表面積の低減が、前記強化性繊維の寸法を変更することによって提供されることを特徴とする方法。
【請求項３１】
請求項３０に記載の方法において、前記寸法が、前記強化性繊維の直径を増加させること、及び／又は、前記強化性繊維の長さを低減させることによって、変更されることを特徴とする方法。
【請求項３２】
請求項３１に記載の方法において、前記繊維の直径が約１５乃至２４ミクロンであることを特徴とする方法。
【請求項３３】
請求項１乃至３２のいずれか１項に記載の方法において、前記硬化複合材料の曲げ率が、約３．５ＧＰａより大きいことを特徴とする方法。
【請求項３４】
請求項１乃至３３のいずれか１項に記載の方法において、前記硬化複合材料の曲げ応力が、約１２０ＭＰａより大きいことを特徴とする方法。
【請求項３５】
請求項１乃至３４のいずれか１項に記載の方法において、前記硬化複合材料の破断伸び率が約２％よりも大きいことを特徴とする方法。
【請求項３６】
請求項１乃至３５のいずれか１項に記載の方法において、本発明による処理がされない繊維と比較したとき、前記処理が、前記界面相における樹脂重合の触媒作用を低減することを特徴とする方法。
【請求項３７】
請求項１乃至３６のいずれか１項に記載の方法において、本発明による処理がされない繊維と比較したとき、前記処理が、前記界面相の脆化を低減することを特徴とする方法。
【請求項３８】
請求項１乃至３７のいずれか１項に記載の方法において、前記繊維が、前記樹脂に十分結合して前記樹脂を強化することを特徴とする方法。
【請求項３９】
強化複合材料が：複数の強化性繊維を有する少なくとも１の硬化樹脂を含み、硬化した前記樹脂が界面相で前記強化性繊維に接し、前記界面相が、前記バルク硬化樹脂の特性に実質的に等しい特性を有することを特徴とする強化複合材料。
【請求項４０】
硬化性樹脂を含む複合材料で用いられる強化性繊維において、使用時に、前記硬化した樹脂が界面相で前記強化性繊維に接し、前記界面相が前記バルク硬化樹脂の特性と実質的に等しい特性を有するように、前記強化性繊維が、ポリマーコーティング、親水性表面コーティング、又はフリーラジカル阻害剤のコーティングのうちの１又はそれ以上を適用されていることを特徴とする強化性繊維。
【請求項４１】
請求項３９に記載の強化複合材料又は請求項４０に記載の強化性繊維において、前記強化性繊維が、該強化性繊維に結合したカップリング剤を有することを特徴とする強化複合材料又は強化性繊維。
【請求項４２】
請求項４１に記載の強化複合材料又は請求項４１に記載の強化性繊維において、前記カップリング剤がビニル官能シランであることを特徴とする強化複合材料又は強化性繊維。
【請求項４３】
請求項４２に記載の強化複合材料又は請求項４２に記載の強化性繊維において、前記カップリング剤がＤｏｗ  Ｃｏｒｎｉｎｇ  Ｚ−６０３０、Ｚ−６０３２、及びＺ−６０７５からなる群より選択されることを特徴とする強化複合材料又は強化性繊維。
【請求項４４】
請求項３９乃至４３のいずれか１項に記載の強化複合材料又は請求項４０乃至４３のいずれか１項に記載の強化性繊維において、前記強化性繊維がガラス繊維であることを特徴とする強化複合材料又は強化性繊維。
【請求項４５】
請求項４４に記載の強化複合材料又は請求項４４に記載の強化性繊維において、前記ガラス繊維の長さが、約１００乃至１０００ミクロンであることを特徴とする強化複合材料又は強化性繊維。
【請求項４６】
請求項３９乃至４５のいずれか１項に記載の強化複合材料又は請求項４０乃至４５のいずれか１項に記載の強化性繊維において、前記特性が、強度、じん性、及び脆性、又はこれらの組み合わせからなる群より選択される機械的特性を含むことを特徴とする強化複合材料又は強化性繊維。
【請求項４７】
請求項３９乃至４６のいずれか１項に記載の強化複合材料又は請求項４０乃至４６のいずれか１項に記載の強化性繊維において、前記特性が密度、架橋結合密度、化学抵抗、分子量、及び結晶度、又はこれらの組み合わせからなる群より選択される物理的又は化学的特性を更に含むことを特徴とする強化複合材料又は強化性繊維。
【請求項４８】
請求項３９乃至４７のいずれか１項に記載の強化複合材料又は請求項４０乃至４７のいずれか１項に記載の強化性繊維において、前記少なくとも１の硬化性樹脂が、ポリマーを含むことによりポリマー修飾樹脂を製造することを特徴とする強化複合材料又は強化性繊維。
【請求項４９】
請求項４８に記載の強化複合材料又は請求項４８に記載の強化性繊維において、前記ポリマーが約５乃至５０％ｗ／ｗで含まれることを特徴とする強化複合材料又は強化性繊維。
【請求項５０】
請求項４８又は４９に記載の強化複合材料、又は、請求項４８又は４９に記載の強化性繊維において、前記硬化性樹脂が、所定の特性を有するように、選択されるか又は前記ポリマーで修飾されることを特徴とする強化複合材料又は強化性繊維。
【請求項５１】
請求項５０に記載の強化複合材料又は請求項５０に記載の強化性繊維において、前記特性が、引裂き抵抗、強度、じん性、及び脆化に対する抵抗性の１又はそれ以上から選択されることを特徴とする強化複合材料又は強化性繊維。
【請求項５２】
請求項４８乃至５１のいずれか１項に記載の強化複合材料又は請求項４８乃至５１のいずれか１項に記載の強化性繊維において、標準曲げ試験において、長さ約１００ｍｍ、幅１５ｍｍ、及び厚さ５ｍｍの寸法を有する試験片で試験したとき、前記硬化樹脂が約３ジュールより大きい曲げじん性を有することを特徴とする強化複合材料又は強化性繊維。
【請求項５３】
請求項５２に記載の強化複合材料又は請求項５２に記載の強化性繊維において、前記硬化複合材料が最大５年間、３ジュールより大きい曲げじん性を有することを特徴とする強化複合材料又は強化性繊維。
【請求項５４】
請求項４８乃至５３のいずれか１項に記載の強化複合材料又は請求項４８乃至５３のいずれか１項に記載の強化性繊維において、前記ポリマーがモノマー欠損低活性不飽和ポリエステル樹脂であることを特徴とする強化複合材料又は強化性繊維。
【請求項５５】
請求項５４に記載の強化複合材料又は請求項５４に記載の強化性繊維において、前記ポリマーのモノマー含有量が約５乃至３０％ｗ／ｗであることを特徴とする強化複合材料又は強化性繊維。
【請求項５６】
請求項５４又は５５に記載の強化複合材料、又は、請求項５４又は５５に記載の強化性繊維において、前記不飽和ポリエステル樹脂が、ポリオールを酸と反応させることによって調製され、前記ポリオールが、プロピレングリコール、メチルプロパンジオール、ネオペンチルグリコール、及びジエチレングリコールからなる群より選択され、前記酸が、テレフタル酸、イソフタル酸、フマル酸、及び１，４−シクロヘキサン二酸からなる群より選択され、前記不飽和ポリエステル樹脂が、約１．２：１乃至２：１の飽和酸対不飽和酸比からなることを特徴とする強化複合材料又は強化性繊維。
【請求項５７】
請求項３９乃至５６のいずれか１項に記載の強化複合材料又は請求項４０乃至５６のいずれか１項に記載の強化性繊維において、前記処理が前記強化性繊維に対して適用されるポリマーコーティングであることを特徴とする強化複合材料又は強化性繊維。
【請求項５８】
請求項５７に記載の強化複合材料又は請求項５７に記載の強化性繊維において、前記ポリマーコーティングのポリマーがモノマー欠損低活性不飽和ポリエステル樹脂であることを特徴とする強化複合材料又は強化性繊維。
【請求項５９】
請求項３９乃至５８のいずれか１項に記載の強化複合材料又は請求項４０乃至５８のいずれか１項に記載の強化性繊維において、前記処理が前記強化性繊維に対して適用される親水性表面コーティングであることを特徴とする強化複合材料又は強化性繊維。
【請求項６０】
請求項５９に記載の強化複合材料又は請求項５９に記載の強化性繊維において、前記親水性表面コーティングが、メタクリルオキシプロピルトリメトキシシランをトリメトリルプロパン（ｔｒｉｍｅｔｈｏｌｙｌｐｒｏｐａｎｅ）と反応させることによって調製されることを特徴とする強化複合材料又は強化性繊維。
【請求項６１】
請求項５９又は６０に記載の強化複合材料又は請求項５９又は６０に記載の強化性繊維において、前記親水性表面コーティングが、エマルジョンを用いた処理を更に含むことを特徴とする強化複合材料又は強化性繊維。
【請求項６２】
請求項６１に記載の強化複合材料又は請求項６１に記載の強化性繊維において、前記エマルジョンが、約１６．６部の水と、１００部のアセトンと、２００部のポリマーとを含むことを特徴とする強化複合材料又は強化性繊維。
【請求項６３】
請求項６１又は６２に記載の強化複合材料、又は、請求項６１又は６２に記載の強化性繊維において、前記エマルジョンが、フリーラジカル阻害剤を含むことを特徴とする強化複合材料又は強化性繊維。
【請求項６４】
請求項６３に記載の強化複合材料又は請求項６３に記載の強化性繊維において、前記フリーラジカル阻害剤が、ヒドロキノン、ヒンダードアミン、アセチルアセトン、ヒンダードフェノール、又はこれらの組み合わせであることを特徴とする強化複合材料又は強化性繊維。
【請求項６５】
請求項３９乃至５６のいずれか１項に記載の強化複合材料又は請求項４０乃至５６のいずれか１項に記載の強化性繊維において、前記処理が、前記強化性繊維に対して適用されるフリーラジカル阻害剤のコーティングであることを特徴とする強化複合材料又は強化性繊維。
【請求項６６】
請求項４８乃至６５のいずれか１項に記載の強化複合材料又は請求項４８乃至６５のいずれか１項に記載の強化性繊維において、：
ａ．前記硬化樹脂を修飾；及び／又は
ｂ．前記繊維をコーティング；及び／又は
ｃ．前記エマルジョンを調製
する際に同一の前記ポリマーが選択されることを特徴とする強化複合材料又は強化性繊維。
【請求項６７】
請求項３９乃至５８のいずれか１項に記載の強化複合材料又は請求項４０乃至５８のいずれか１項に記載の強化性繊維において、前記処理が、前記強化性繊維の全表面積の低減であることを特徴とする強化複合材料又は強化性繊維。
【請求項６８】
請求項６７に記載の強化複合材料又は請求項６７に記載の強化性繊維において、前記表面積の低減が、前記強化性繊維の寸法を変更することによって提供されることを特徴とする強化複合材料又は強化性繊維。
【請求項６９】
請求項６８に記載の強化複合材料又は請求項６８に記載の強化性繊維において、前記寸法を、前記強化性繊維の直径を増加すること、及び／又は前記強化性繊維の長さを低減することによって、変更することを特徴とする強化複合材料又は強化性繊維。
【請求項７０】
請求項６９に記載の強化複合材料又は請求項６９に記載の強化性繊維において、前記繊維の直径が約１５乃至２４ミクロンであることを特徴とする強化複合材料又は強化性繊維。
【請求項７１】
請求項３９乃至７０のいずれか１項に記載の強化複合材料又は請求項４０乃至７０のいずれか１項に記載の強化性繊維において、前記硬化複合材料の曲げ率が約３．５ＧＰａより大きいことを特徴とする強化複合材料又は強化性繊維。
【請求項７２】
請求項３９乃至７１のいずれか１項に記載の強化複合材料又は請求項４０乃至７１のいずれか１項に記載の強化性繊維において、前記硬化複合材料の曲げ応力が約１２０ＭＰａより大きいことを特徴とする強化複合材料又は強化性繊維。
【請求項７３】
請求項３９乃至７２のいずれか１項に記載の強化複合材料又は請求項４０乃至７２のいずれか１項に記載の強化性繊維において、前記硬化複合材料の破断伸び率が約２％より大きいことを特徴とする強化複合材料又は強化性繊維。
【請求項７４】
請求項３９乃至７３のいずれか１項に記載の強化複合材料又は請求項４０乃至７３のいずれか１項に記載の強化性繊維において、本発明によって処理されていない繊維と比較したとき、前記処理が界面相における樹脂重合の触媒作用を低減することを特徴とする強化複合材料又は強化性繊維。
【請求項７５】
請求項３９乃至７４のいずれか１項に記載の強化複合材料又は請求項４０乃至７４のいずれか１項に記載の強化性繊維において、本発明によって処理されない繊維と比較したとき、前記処理が、前記界面相の脆化を低減することを特徴とする強化複合材料又は強化性繊維。
【請求項７６】
請求項３９乃至７５のいずれか１項に記載の強化複合材料又は請求項４０乃至７５のいずれか１項に記載の強化性繊維において、約５乃至５０％ｗ／ｗの処理された繊維が、前記樹脂に添加されることを特徴とする強化複合材料又は強化性繊維。
【請求項７７】
請求項３９乃至７６のいずれか１項に記載の強化複合材料又は請求項４０乃至７６のいずれか１項に記載の強化性繊維において、前記繊維が、前記樹脂に十分結合して前記樹脂を強化することを特徴とする強化複合材料又は強化性繊維。
【請求項７８】
硬化性樹脂、及び、複合材料を通して分散される複数の強化性繊維を有し、前記硬化した樹脂が界面相で前記強化性繊維に接する前記複合材料における脆性を低減する方法において、前記方法が前記強化性繊維の全表面積を低減する工程を含むことによって、前記界面相の量の相当する量を減少させることを特徴とする方法。
【請求項７９】
請求項７８に記載の方法において、前記表面積の低減が、前記強化性繊維の寸法を変更することによって提供されることを特徴とする方法。
【請求項８０】
請求項７９に記載の方法において、前記寸法が、前記強化性繊維の直径を増加させること、及び／又は前記強化性繊維の長さを低減させることによって、変更されることを特徴とする方法。
【請求項８１】
請求項８０に記載の方法において、前記繊維の直径が、約１５乃至２４ミクロンであることを特徴とする方法。
【請求項８２】
請求項７８乃至８１のいずれか１項に記載の方法において、前記強化性繊維の全表面積の低減によって、前記界面相における樹脂の重合の触媒の全量を低減し、これにより、前記界面相の脆化を比較的低減することを特徴とする方法。
【請求項８３】
複合材料を成形するための方法において、当該方法が、請求項２乃至３８のいずれか１項に記載の方法によって製造された少なくとも１の硬化性樹脂と複数の強化性繊維との混合物を準備する工程と、型に前記混合物を適用する工程と、前記少なくとも１の硬化性樹脂を硬化させる工程とを含むことを特徴とする方法。
【請求項８４】
請求項８３に記載の方法によって製造されるときの成形複合材料。
【請求項８５】
液体硬化性複合体が、使用時に、硬化した樹脂が界面相で強化性繊維に接するように、少なくとも１の硬化性樹脂と複数の強化性繊維を含み、前記界面相の特性が前記バルク硬化樹脂の特性と実質的に等しいように前記強化性繊維が処理されることを特徴とする液体硬化性複合体。
【請求項８６】
液体硬化複合体が、少なくとも１の硬化性樹脂と複数の強化性繊維とを含み、硬化させたときに、前記硬化した樹脂が界面相で前記強化性繊維に接し、前記界面相が前記バルク硬化樹脂の特性と実質的に等しい特性を有するように、前記強化性繊維は、ポリマーコーティング、親水性表面コーティング、又はフリーラジカル阻害剤のコーティングのうちの１又はそれ以上を適用されていることを特徴とする液体硬化複合体。
【発明の詳細な説明】
【技術分野】
【０００１】
本発明は、強化複合材料に関し、具体的には繊維強化ポリマー複合体に関する。しかしながら、本発明はこの特定の分野の使用に限定されない。
【背景技術】
【０００２】
本明細書全体の先行技術のあらゆる議論は、このような先行技術が広く知られており、又は当該分野において一般的に周知であることの一部を形成する自白として考えられるべきではない。
【０００３】
繊維強化ポリマー複合体は、当該技術分野で知られており、一般的に、フリーラジカル開始剤の存在下で、反応性希釈剤と硬化性樹脂を反応させることによって作られる。典型的に、硬化性樹脂は不飽和ポリエステル樹脂であり、反応性希釈剤はビニルモノマーである。ガラス繊維等の強化性材料は、多くの場合、寸法安定性及びじん性を提供するための調合物に含まれる。このような強化複合体は、建築、自動車、航空宇宙、海洋、及び耐食性製品用を含む多くの基幹工業での用途に利用されている。
【０００４】
従来のガラス繊維強化ポリマー複合体については、繊維長は、一般的に、例えばフィラメント巻き線の場合で約１２ｍｍから数１０メートルに及ぶ。これらのガラス繊維ポリマー複合体において、繊維の大部分は機械的摩擦によって適切な位置に保持され、樹脂基剤と繊維の結合は比較的弱いものしかない。従って、このようなポリマー複合体の能力は、用いられる繊維の長さに大きく起因し、これらの複合体で、繊維と樹脂との間に不連続性／ギャップがある。樹脂基剤から始まる裂け目がギャップを飛び越すことは非常に困難であることが分かっており、従って、これらの複合体で、樹脂から始まる裂け目は、通常、樹脂境界で阻止され、ガラス表面に達しない。しかしながら、従来のガラス繊維複合体は、多数の欠点を有している。例えば、硬化前の樹脂により繊維を「濡らす」ことは困難であり、複合体全体の、特に複雑な部分についての長い繊維の均一な分散は困難である。
【０００５】
加えて、このような従来のガラス強化ポリマー複合体は、一般的に手動で層にすることが必要であり、或いは型の形状及び複雑さに極端な制限がある製造技術によって制限される。
【０００６】
これらの欠点を克服するために、非常に短いガラス繊維を用いてもよい。ＶＳＦＰＬＣｓ又は非常に短い繊維の重合可能な液体複合体が８０ＭＰａよりも大きい引っ張り強度及び１３０ＭＰａよりも大きい曲げ強度を有するラミネートを製造することができる。ＶＳＦＰＬＣｓは、非常に短い表面処理された強化性繊維及びＵＰ樹脂ビニル官能樹脂、エポキシ樹脂、又はポリウレタン樹脂等の重合可能な樹脂／熱硬化性樹脂の懸濁液である。樹脂繊維混合物が噴霧できない、又はポンプで送り込むことができなくなるまで液体の粘度を増加させないように、繊維の長さは非常に短い状態にされる。ＶＳＦＰＬＣｓは、開放及び閉鎖成形用途で標準ガラス繊維のレイアウトを置き換えるために用いることができ、また、樹脂の注入成形及び回転成形用途で熱可塑性プラスチックに対する代替物としても用いることができる。
【０００７】
しかし、このような非常に短いガラス繊維を基質内に機械的に「適合する」にはあまりにも短すぎるので、繊維―基質結合の改善は典型的に必要とされる。カップリング剤を用いて強化性繊維をコーティングすることによって、繊維―基質結合が改善され得る。一般的に用いられるカップリング剤としては、例えば、Ｄｏｗ  Ｃｏｒｎｉｎｇ  Ｚ−６０３０であり、これは、メタクリラート反応性有機基及び３メトキシシリル基を含有する二官能価のシランである。Ｄｏｗ  Ｃｏｒｎｉｎｇ  Ｚ−６０３０は、ガラス繊維等の無機ミネラルはもとより、有機熱硬化性樹脂と反応する。このようなカップリング剤が繊維―基質結合を改善する一方で、カップリング剤は、時間とともに脆化する傾向があるので、強化ポリマー複合体の有用性は制限される。より大きい可撓性及びじん性を有する製品が、時として必要とされる。
【０００８】
ＰＣＴ特許出願Ｎｏ．ＰＣＴ／ＡＵ０１／０１４８４号（国際公開番号第ＷＯ０２／４０５７７号）において、これらのいくつかの欠点を解決するための試みがなされた。ここで、当該出願は、ガラス強化性繊維をコーティングして「接触面を可塑化する」前に、カップリング剤が予備重合されたものである。予備重合したカップリング剤の目的は、繊維とバルク樹脂との間に弾性のある界面相を提供することである。これによって、改善した衝撃抵抗及び強度を有する製品が得られた。しかし、更に長期間の脆化は、上記のＰＣＴ出願で依然として問題である。非常に短い繊維の重合可能な液体複合体においては、繊維と樹脂との間の空気ギャップがない。ＶＳＦＰＬＣｓにおいては、樹脂は、樹脂基質に化学的に結合され、樹脂と繊維との間にギャップが存在しない。樹脂基質で起きる亀裂は繊維表面に直接伝わる。伝搬する亀裂の全エネルギーは、ガラス繊維上の点に集中し、エネルギーは、繊維を破断するのに十分である。これについての十分な証拠は、シラン処理した繊維の破面上で見られる。これは、特に１００ＭＰａより大きい曲げ強度を有するラミネートに当てはまる。
【０００９】
本発明の目的は、上記先行技術の不利益の少なくとも１を克服し、又は改善し、又は有益な代替物を提供することである。
【発明の開示】
【００１０】
第１の面によって、本発明は、少なくとも１の硬化性樹脂と複数の強化性繊維を結合させる工程と、硬化した樹脂が界面相で強化性繊維に接するように、少なくとも１の硬化性樹脂を硬化させる工程とを含み、界面相の特性が、バルク硬化樹脂の特性と実質的に等しいように、強化性繊維が処理される強化複合材料の製造方法を提供する。
【００１１】
好ましい実施例では、強化性繊維は、カップリング剤を結合されたガラス繊維である。ガラス繊維は、Ｅ−、Ｓ−、Ｃ−クラスのガラスから選択される。ガラス繊維長は、典型的に約１００乃至１０００ミクロンであり、繊維は、好ましくは樹脂を通して均一に分散される。カップリング剤は、複数の分子を含み、各分子は、ガラス繊維に結合するように構成された第１の端と、硬化したときに樹脂に結合するように構成された第２の端とを有する。好ましくは、カップリング剤は、Ｄｏｗ  Ｃｏｒｎｉｎｇ  Ｚ−６０３０である。しかし、Ｄｏｗ  Ｃｏｒｎｉｎｇ  Ｚ−６０３２、及びＺ−６０７５のようなその他のカップリング剤も用いられる。同様のカップリング剤は、Ｄｅ  Ｇｕｓｓａ社及びＣｒｏｍｐｔｏｎ  Ｓｐｅｃｉａｌｔｉｅｓ社から入手可能である。
【００１２】
バルク樹脂の特性と実質的に等しい界面相の特性は、強度、じん性、及び脆性からなる群より選択された機械的特性であってよい。代替として、又は加えて、これらの特性は、密度、架橋結合密度、分子量、化学抵抗、及び結晶度からなる群より選択された物理的又は化学的特性であってよい。
【００１３】
硬化性樹脂は、好ましくはポリマーを含み、改善した引裂き抵抗、強度、じん性、及び脆化に対する抵抗性の１又はそれ以上を含む所定の特性を有するように選択される。好ましくは、樹脂は、硬化した状態で、長さ１００ｍｍ、幅１５ｍｍ、及び厚さ５ｍｍの寸法を有する試験片についての標準曲げ試験によって、３ジュールよりも大きい曲げじん性を有するように選択される。ポリマーを有する硬化樹脂は、理想的には製造後５年まで３ジュールよりも大きい曲げじん性を有する。
【００１４】
好ましい実施例では、硬化樹脂は、亀裂伝播に対する抵抗がある。好ましい硬化樹脂は、十分な量で、十分な固有の引っ張り強度を有するフィブリルを供給して、裂け目の前のひび割れの部分を安定化することができ、裂け目の伝播を制限又は防止する。理想的には、裂け目がガラス繊維の表面に到達する前に、又は裂け目前のひび割れがガラスに到達する場合にはひび割れがガラス繊維表面を破壊するにはエネルギーが不十分なうちに、ポリマー修飾硬化性樹脂が裂け目を阻む。このような硬質の樹脂は、理想的には、非常に短い繊維強化複合体に好適である。加えて、このような樹脂は、年とともに脆性が低減する。記：ガラス繊維の表面は、ガラス繊維の表面とガラス繊維の本体との間の非常に異なる冷却率に起因して繊維自身の強度とはかけ離れている。この表面は非常に容易に破壊される。これを示すためには、「接着剥離した」装飾的なガラスパネルを作成するプロセスに注目しさえすればよい。
【００１５】
繊維に適用される処理は、好ましくは、界面相の樹脂重合の触媒作用を低減する処理である。１つの実施例では、強化性繊維に対して適用される処理は、ポリマーコーティングの適用である。ポリマーコーティングのポリマーは、好ましくは比較的中程度の不飽和度のみを有するモノマー欠損（３３％ｗ／ｗ未満のモノマー）低活性不飽和ポリエステル樹脂である。不飽和ポリエステル樹脂は、実質的に親水性であるように形成されることが望ましい。
【００１６】
別の実施例では、強化性繊維に対して適用される処理は、親水性表面コーティングの塗布である。親水性剤とカップリング剤（ガラス繊維をコーティングする）を反応させることで、親水性表面コーティングを提供する。好ましい面では、親水性剤は、トリブチルスズ等の触媒の存在下で、トリメトリルプロパン等のトリヒドロキシ化合物、又はペンタエリスリトール等のテトラヒドロキシ化合物と、Ｄｏｗ  Ｃｏｒｎｉｎｇ  Ｚ−６０３０を反応させることによって提供される。ガラス強化性繊維は、修飾された繊維が実質的に親水性であるように、親水性表面コーティングを用いて十分コーティングされる。
【００１７】
親水性表面コーティングの態様の更なる面では、処理したガラス繊維は、エマルジョンで更に処理される。処理は、単純に混合であってよいが、配合するのが好ましい。好ましくは、エマルジョンは、
１６．６部の水と；
１００部のアセトンと；
２００部のポリマーと；
を含む。選択的に、エマルジョンは、フリーラジカル阻害剤を含み、これは、ヒドロキノン（ＨＱ）又はヒンダードアミンを含む。ポリマーは、ビニルエステル樹脂であってよいが、上記で参照されるポリマーが好ましい。具体的には、ポリマーは、比較的中程度の量の不飽和度のみを有するモノマー欠損（約３３％ｗ／ｗ未満のモノマー）低活性不飽和ポリエステル樹脂である。不飽和ポリエステル樹脂は、実質的に親水性であるように形成されることが望ましい。
【００１８】
更なる態様では、強化繊維に適用される処理は、ヒドロキノンアセチルアセトン、ヒンダードフェノール又はヒンダードアミン等のフリーラジカル阻害剤のコーティングの塗布である。また、更なる態様では、強化性繊維に適用される処理は、強化性繊維の全表面積の低減である。
【００１９】
上記のように、非常に短い繊維の重合可能な液体複合体は、基質へ機械的に適合するには繊維が短すぎるため、繊維―基質結合を改善するためにカップリング剤の使用を典型的には必要とする。本出願人らは、このようなカップリング剤の使用が、時間とともに強化複合材料の脆化を引き起こす傾向があることを見出した。他の人たちは、樹脂の混合物を用いることによって、このような脆化を緩和することを試みた。これによって、少なくとも１の樹脂は「弾性がある」。その他の代替物は、カップリング剤を修飾して、第ＷＯ０２／４０５７７号で開示されているように、繊維の周囲の「弾性」相を提供する。本発明は完全に異なるアプローチを取る。
【００２０】
理論に縛られることを望まないが、ガラス繊維にコーティングされる先行技術のカップリング剤は、界面相、すなわちガラス繊維に直接接触する領域の樹脂重合を触媒するように機能し、従って、時間とともに脆弱な界面相を形成する。本発明のアプローチは、カップリング剤コーティングを化学的に「不動態化し」、これによってカップリング剤が繊維―樹脂界面相に及ぼすあらゆる影響を緩和することを試み、界面相がバルク硬化樹脂の特性と実質的に等しい特性を有することができる。しかし、当業者がよく理解しているように、不動態化の度合いは、カップリング剤が繊維―樹脂界面相に及ぼす影響を緩和するのに十分であるべきであるが、一方で、バルク樹脂への繊維の十分な結合も達成するべきである。
【００２１】
本出願人らは、本発明が、先行技術のガラス強化複合材料と比較して、比較的脆化が低いが、強度、じん性及び加熱撓み温度等の特性を有する強化複合材料を提供することを見出した。特に、結合繊維を用いる先行技術の複合体の長期の脆化問題が著しく低減される。
【００２２】
第２の面によって、本発明は、複数の強化性繊維を有する少なくとも１の硬化樹脂を含む強化複合材料を提供し、硬化した樹脂が界面相で強化性繊維に接し、この界面相はバルク硬化樹脂の特性と実質的に等しい特性を有する。
【００２３】
第３の面によって、本発明は、硬化性樹脂を含む複合材料に用いる強化性繊維の処理方法を提供し、この方法は、使用時に、硬化した樹脂が界面相で強化性繊維に接し、界面相がバルク硬化樹脂の特性と実質的に等しい特性を有するように、ポリマーコーティング、親水性表面コーティング、又はフリーラジカル阻害剤のコーティングの１又はそれ以上を強化性繊維へ適用する工程を含む。
【００２４】
第４の面によって、本発明は、硬化性樹脂を含む複合材料で用いられる強化性繊維を提供し、使用時に、硬化した樹脂が界面相で強化性繊維に接し、界面相がバルク硬化樹脂の特性と実質的に等しい特性を有するように、ポリマーコーティング、親水性表面コーティング、又はフリーラジカル阻害剤のコーティングの１又はそれ以上が適用された強化性繊維を有する。
【００２５】
第５の面によって、本発明は、硬化性樹脂、及び、複合材料を通して分散される複数の強化性繊維を有する複合材料における脆化を低減する方法を提供し、硬化した樹脂が界面相で強化性繊維に接し、前記方法が強化性繊維の全表面積を低減する工程を含み、これによって界面相の量の相当する量を低減する。
【００２６】
第６の面によって、本発明は、本発明の第１の面による成形複合体を提供する。
【００２７】
第７の面によって、本発明は、本発明の第３の面による処理した強化性繊維を提供する。
【００２８】
第８の面によって、本発明は、少なくとも１の硬化性樹脂と本発明の第４の面による複数の強化性繊維の混合物を提供する工程と、型に対して混合物を適用する工程と、少なくとも１の硬化性樹脂を硬化させる工程とを含む複合体を成形する方法を提供する。
【００２９】
第９の面によって、本発明は、第８の面による方法によって製造された場合の成形複合材料を提供する。
【００３０】
第１０の面によって、本発明は、使用時に、硬化した樹脂が界面相で強化性繊維に接し、界面相の特性が、バルク硬化樹脂の特性と実質的に等しくなるように強化性繊維が処理された、少なくとも１の硬化性樹脂と複数の強化性繊維とを含む液体硬化性複合体を提供する。
【００３１】
第１１の面によって、本発明は、少なくとも１の硬化性樹脂と複数の強化性繊維とを含み、硬化したとき、硬化した樹脂が界面相で強化性繊維に接し、界面相がバルク硬化樹脂の特性と実質的に等しい特性を有するように、ポリマーコーティング、親水性表面コーティング、又はフリーラジカル阻害剤のコーティングの１又はそれ以上を適用された強化性繊維を有する液体硬化性複合体を提供する。
【００３２】
明細書及び特許請求の範囲を通して、コンテクストにより明確に要求しない限り、単語「含む（ｃｏｍｐｒｉｓｅ）」、「含んでいる（ｃｏｍｐｒｉｓｉｎｇ）」等は、排他的な、又は完全な意味とは対照的に包括的な意味、すなわち、「含む（ｉｎｃｌｕｄｉｎｇ）、限定はされないが（ｂｕｔ  ｎｏｔ  ｌｉｍｉｔｅｄ  ｔｏ）」の意味で解釈される。
【００３３】
実施例以外、又はその他で示されない場合、本明細書で用いられる成分の量又は反応条件を示す全ての数値は、用語「約（ａｂｏｕｔ）」によってすべての実施例で修正されるように理解されるべきである。実施例は、本発明の範囲を限定することを意図していない。以下において、又はほかで示される場合に、「％」は、「重量％」を意味し、「率」は、「重量配分比」を意味し、「部」は、「重量部」を意味する。
【００３４】
本発明を記載し、本願明細書で特許請求の範囲において権利を主張するときに、次の術語は、以下で述べられている定義に従って用いられる。また、本明細書で用いられる術語は本発明の特定の実施例を記載する目的のみを意図しており、限定することを意図していない。
【００３５】
本明細書を通して、用語「繊維（ｆｉｂｒｅ）」、及び「繊維（ｆｉｂｒｅｓ）」は、それぞれプレートレット（ｐｌａｔｅｌｅｔ）、及びプレートレット（ｐｌａｔｅｌｅｔｓ）を含むと捉えられることができる。ガラス繊維は、本発明に最も好適な繊維である。しかし、珪灰石及びセラミック繊維等のその他の鉱物繊維は、本発明の範囲から逸脱することなく用いられてもよい。
【００３６】
本明細書を通して、用語「特性（ｐｒｏｐｅｒｔｙ）」及び「特性（ｐｒｏｐｅｒｔｉｅｓ）」は、ポリマー及び硬化樹脂の典型的な機械的、物理的、及び化学的特性を含むように取られることができる。例えば、機械的特性は、曲げ及び／又は引っ張り強度、じん性、弾性、塑性、延性、脆性及び衝撃抵抗性からなる群より選択される特性である。化学的、物理的特性は、密度、硬度、架橋結合密度、分子量、化学抵抗、及び結晶度からなる群より選択される。
【００３７】
本明細書を通して、用語「触媒する（ｃａｔａｌｙｓｅ）」、及び「触媒作用（ｃａｔａｌｙｓａｔｉｏｎ）」は、フリーラジカル重合に関して用語「反応を開始する」、及び「開始反応」と同義であると捉えられることができる。
【００３８】
また、本出願の用語「材料」は、繊維／樹脂混合物の液体及び固体をいう。材料自身は、硬化形状、未硬化液体形状で、又は別の成分、例えば現場で別々に混合する強化性繊維及び樹脂として提供されることができる。
【発明を実施するための最良の形態】
【００３９】
本発明は、強化複合材料の製造方法及びその方法により製造される複合体を提供する。本方法は、繊維が、樹脂を通して実質的に均一に分散されるように複数の強化性繊維と少なくとも１の硬化性樹脂を結合させる工程と、樹脂を硬化させる工程とを含む。好ましくは、樹脂は、スチレンモノマー等の約４０％の反応性希釈剤を有するビニルエステル樹脂である。しかし、モノ―、ジ―、及びトリ官能性アクリラート及びメタクリラート等のその他のモノマーも用いられてもよい。代替として、樹脂は、不飽和ポリエステル樹脂、エポキシビニルエステル樹脂、ビニル官能樹脂、強化ビニル官能性ウレタン樹脂、強化ビニル官能性アクリル樹脂、及び非可塑化可撓性ポリエステル樹脂、及びこれらの組み合わせから選択されてよい。
【００４０】
好ましい実施例では、繊維は、長さ約１００乃至１０００ミクロンのＥ−、Ｓ−、Ｃ−クラスのガラスから選択されたガラス繊維である。しかし、１０００ミクロンより長い繊維も使用可能である。好ましくは、あらゆるサイズ剤が、カップリング剤での処理前にガラス繊維から取り除かれる。好ましいカップリング剤は、Ｄｏｗ  Ｃｏｒｎｉｎｇ  Ｚ−６０３０である。しかしながら、Ｄｏｗ  Ｃｏｒｎｉｎｇ  Ｚ−６０３２及びＺ−６０７５等のその他のカップリング剤を用いてもよい。
【００４１】
ポリマーを含む少なくとも１の硬化性樹脂が、改善した引裂き抵抗、強度、じん性、及び脆化に対する抵抗性の１又はそれ以上から選択された所定の特性を有するように、選択され又はポリマー等で修飾される。好ましくは、ポリマー修飾硬化樹脂は、長さ約１１０ｍｍ、幅１５ｍｍ、及び厚さ５ｍｍの寸法の試験片による標準曲げ試験によって、製品化後に最大５年間、３ジュールより大きい曲げじん性を有する。
【００４２】
好ましい実施例では、ポリマー修飾硬化性樹脂は、裂け目の伝播が起きにくい。このようなポリマー修飾樹脂は、年とともに低減された脆化を示す。好ましくは、ポリマーは、比較的中程度の量の不飽和度のみを有するモノマー欠損（約３０％ｗ／ｗ未満のモノマー）低活性不飽和ポリエステル樹脂である。このようなポリエステルの実施例は以下の表で提供される。これらのポリエステルは、親水性であることが望ましい。
【００４３】
樹脂が硬化して強化複合材料が作製されると、強化性繊維に接して実質的に周囲を囲む硬化性樹脂が界面相を形成し、界面相の特性がバルク硬化樹脂の特性と実質的に等しくなるように、硬化性樹脂に加える前に強化性繊維は処理される。１つの実施例では、繊維に適用される処理は、ポリマーコーティングである。ポリマーコーティングのポリマーは、好ましくは、上記の低活性不飽和ポリエステル樹脂である。
【００４４】
上記のように、理論に縛られることを望まないが、本出願人は、先行技術のカップリング剤で処理された繊維が樹脂重合を触媒するように機能し、これによってバルク硬化樹脂と実質的に異なる特性を有する界面相を形成する。高い架橋結合材料を有する界面相は、バルク樹脂の特性と非常に異なる特性を有し、これによって、最終的な硬化強化複合体の機械的及び物理的特性に影響を及ぼす。例えば、高い架橋結合材料を有する界面相は、バルク樹脂よりも本質的に脆弱である。破壊する間に、伝播する裂け目は、この脆弱な界面相を比較的容易に破壊し、界面相の樹脂のあらゆる裂け目を阻む特性は、実質的に減少する。更に、当業者に理解されるように、複合体で用いられる繊維が多くなるほど、脆弱界面相の全量が多くなる結果となり、複合体がより脆弱になる。
【００４５】
フリーラジカル重合の触媒作用を低減するように結合ガラス繊維を処理することによって、本出願人らは、界面相がバルク硬化樹脂に類似する特性を有するように界面相への結合ガラス繊維の影響を低減することを可能にした。他の実施例では、ガラス繊維の表面は、ヒドロキノン又はアセチルアセトン、ヒンダードフェノール及びヒンダードアミン等の１又はそれ以上のフリーラジカル阻害剤のコーティングで処理される。フリーラジカル阻害剤のコーティングは、界面相の樹脂重合の触媒作用が低減し、界面相がバルク硬化樹脂と同様の特性を有するようにガラス繊維の表面と結合する。
【００４６】
更なる態様では、処理は、繊維の全表面積の低減である。例えば、これは、ガラス繊維を、比較的大きな直径のガラス繊維と置換することによって達成される。説明するために、ガラス繊維強化複合体で一般的に用いられるガラス繊維は、約５乃至１２ミクロンの直径を有する。しかし、本出願人らは、ガラス繊維の与えられた重量について、全表面積が、繊維直径の増加に反比例するので、約１５乃至２４ミクロンの直径を有するガラス繊維を使用することによって、強化複合体の最終特性に対して脆性を著しく低くすることができることを発見した。もちろん、２４ミクロンよりも大きい直径の繊維を用いることができるが、繊維特性の実用的な作用限界がある。
【００４７】
この態様では、ガラス表面が、樹脂重合を触媒して脆性界面相を生成するが、脆性界面相材料の全量は比較的低減される。加えて、同様の機械的特性を有する最終的な硬化ポリマー複合体を提供するために、用いられる比較的大きい直径のガラス繊維の長さは、好ましくは、通常用いられる比較的短い直径の繊維で採用される長さよりも長いものである。
【００４８】
また、当業者が認識しているように、上記の態様の組み合わせは、適切である場合に用いられる。例えば、比較的大きい直径を有するガラス繊維を用いて、フリーラジカル阻害剤で繊維をコーティングする、又は上記のポリマーで繊維をコーティングすることが可能であろう。
【００４９】
更なる実施例では、処理は、２段階の工程を含み、これによって、ガラス繊維は、第１に第１剤でコーティングされ、次いで第２剤を第１剤と反応させて、実質的に親水性の表面修飾ガラス繊維を提供する。好ましくは、第１剤は、繊維に結合するように構成された第１端と、第２剤又は硬化したときの樹脂のいずれかに結合するように構成された第２端を有するカップリング剤である。好ましい実施例では、カップリング剤は、メタクリルオキシプロピルトリメトキシシラン（Ｄｏｗ  Ｃｏｒｎｉｎｇ  Ｚ−６０３０）である。第２剤は、第１剤とトリメトリルプロパン等のトリヒドロキシ化合物との間の反応性生成物を含む。しかし、代替の実施例では、ヒドロキシ化合物は、ペンタエリトリトール等のテトラヒドロキシ化合物である。Ｚ−６０３０とトリメトリルプロパンの反応は、適切な反応条件下で、トリブチルスズ等のスズ触媒の存在下で行われる。
【００５０】
上記の態様によるガラス繊維の処理方法が、エマルジョンとコーティングされた強化性繊維を、混合又は配合する工程を更に含む。エマルジョンは、好ましくは１６．６部の水と、１００部のアセトンと、２００部のポリマーとを含み、前記ポリマーは、好ましくは、上記の親水性低活性不飽和ポリエステル樹脂である。また、エマルジョンは、ＨＱ等の親水性フリーラジカル阻害剤を含む。
【実施例】
【００５１】
本発明は、例示的で、非限定的であるとしてすべての点で考えられるべき以下の実施例を参照して記載される。
【００５２】
親水性表面コーティングによるガラス繊維の処理
１．Ｅ−ガラス繊維を３４００ミクロンの平均繊維長に切断し、次いで７００ミクロンの平均長に粉砕した。
２．粉砕したガラス繊維を強力な洗浄剤を用いて強力な撹拌で沸騰水を用いて洗浄した。次いで、この洗浄剤を繊維から洗い流した。
３．１％ｗ／ｗのメタクリロイルオキシプロピルトリメトキシシラン（Ｄｏｗ  Ｚ−６０３０）をｐＨ４の水に懸濁し、繊維を懸濁液に加えた。得られた混合液を６０分間室温で勢いよく撹拌した。
４．次いで、液体をガラス繊維から排して、ガラス繊維が混合液でまだ濡れている状態にした。
５．次いで、Ｚ−６０３０で処理した繊維をｐＨ７の水で再分散させた。
６．別に、Ｚ−６０３０の溶液を、１１０乃至１２０℃で、１５乃至２０分間スズ触媒（例えばトリブチルスズ）の存在下でトリメトリルプロパン（ＴＭＰ）と反応させて、約１２００乃至１５００ｃＰの粘度を有するＺ−６０３０−ＴＭＰ付加体を形成した。メタノールは、反応中に放出される。
７．次いで、Ｚ−６０３０で処理した繊維を、Ｚ−６０３０−ＴＭＰ付加体と反応させて、親水性処理繊維を準備した。これは、水中にＺ−６０３０で処理した繊維を分散させて、約２乃至３重量％の繊維濃度で、その水にＺ−６０３０−ＴＭＰ付加体を加えた。この混合物をほぼ１０分間共に撹拌した。次いで、繊維を分離して、過剰の水を除去するために遠心分離した。更に、「濡れた」繊維を、当初３０℃で３乃至４時間乾燥し、次いで１１０乃至１２５℃で５乃至７分間加熱した。
８．別に、２００部のポリマーと、１００部のアセトンと、１６．６部の水とを有するポリマーのエマルジョンを調製した。好ましくは、ポリマーは、不飽和ポリエステル等の親水性樹脂である。
９．次いで、約９３ｗ／ｗ％の繊維と７ｗ／ｗ％のエマルジョンの割合で均一に分散するまで、親水性処理繊維を乳化樹脂と配合した。
１０．次いで、配合した繊維エマルジョン混合物を、９０乃至５５％樹脂に対して、ほぼ１０乃至４５％の繊維―エマルジョンになるようにベースとなる樹脂に添加した。
【００５３】
表１は、市販で入手できるＤｅｒａｋａｎｅエポキシビニルエステル樹脂４１１−３５０（Ａｓｈｌａｎｄ  Ｃｈｅｍｉｃａｌｓ社製）の硬化したクリアキャストについての曲げ強度のデータを提供する。これらの試験パネルは、製造者の仕様書によって準備された。得られた曲げ率の値は、平均して約３．１ＧＰａであり、曲げ降伏強度は、平均して約１２０ＭＰａであり、破断伸び率は、平均して約５乃至６％であった。
【００５４】
表２は、表１の試験パネルと同様の試験パネルを示すが、ただし熱劣化されている。パネルは２時間１０８℃で加熱処理することによって熱劣化されており、次いで、約２時間に渡って４０℃以下に冷却するように制御されている。以上のように、曲げ率及び曲げ強度は、実験誤差の範囲内で、同様に劣化した後についてのものである。しかしながら、破断伸び率はおよそ半分であり、これは劣化が加速されてパネルが実質的に脆化したことを意味する。
【００５５】
【表１】
2009511720.tif 000002
【００５６】
【表２】
2009511720.tif 000003
【００５７】
表３は、様々なポリマー添加剤（以下に記載する）によるＤｅｒａｋａｎｅエポキシビニルエステル樹脂の劣化した硬化クリアキャストについての曲げ強度データを提供する。以上のように、得られる曲げ率は、平均して約３．３ＧＰａとなり、曲げ降伏強度は、平均して約１３５ＭＰａとなり、破断伸び率は、平均して約５乃至７％となる。表２と表３の間で伸び率のデータを比較すると、様々なポリマー添加剤が、劣化した脆性を実質的に低減したことが分かる。
【００５８】
【表３】
2009511720.tif 000004
【００５９】
表で提供されるポリマーは、ポリオールと二酸の濃縮生成物である。各ポリマーを含むポリオールと二酸の濃縮生成物は、表４で提供される。これらのポリエステルは、約４乃至約１２時間約２００℃を超える温度で、ほぼ等モル量のジオール及び酸を加熱することによって一般的に調製される。不飽和の大部分は、フマル酸ジエステル基として存在する。これらのポリエステルは、約１５乃至約２５の範囲で酸価を有する（酸価は、１グラムの試料を中和するのに必要な水酸化カリウムのミリグラムである）。
【００６０】
３リットルの丸底フラスコにパドル撹拌機、温度計、不活性ガスの注入口と排気口、及び電気マントルヒーターを備え付けた。エステル化反応を２段階で行った。第１段階は、過剰のグリコール中に飽和酸を反応させ、第２段階は、不飽和酸と残りのグリコールを添加することで実施した。反応器をステージ間で秤量し、少なくなった分を補充する必要がある場合に、グリコールを加えた。水を遊離させて、コンデンサー注入口の温度が９５℃よりも大きくなるように、この混合物を１５０乃至１７０℃に加熱した。
【００６１】
次の２乃至３時間、混合物の温度を２４０℃に上げた。次いで、混合物を、１０５℃に冷却し、抑制スチレンと混合した。最終的なポリエステル樹脂は、８０重量パーセントの不飽和ポリエステル及び２０重量％のスチレンを含んだ。
【００６２】
【表４】
2009511720.tif 000005
【００６３】
表５は、ガラス繊維は、Ｚ−６０３０カップリング剤でのみ処理され、樹脂対ガラス繊維の規定された比（かっこ内）を有するＤｅｒａｋａｎｅエポキシビニルエステル樹脂についての曲げ強度データを提供する。
【００６４】
【表５】
2009511720.tif 000006
【００６５】
表６は、上記の約１２乃至１５重量％のポリマー添加剤と、４５乃至５０重量％の本発明の処理をしたガラス繊維を有するＤｅｒａｋａｎｅエポキシビニルエステル樹脂の劣化した試験パネルについての曲げ強度データを示す。
【００６６】
【表６】
2009511720.tif 000007
【００６７】
表５と表６で提供される曲げデータを比較すると、本発明による試験パネル２０乃至２４が、劣化されたパネルについての破断伸び率を著しく改善され、劣化した脆化を低減することが分かる。
【００６８】
表７は、樹脂対ガラス繊維の標準比率（カッコ内）を有するＤｅｒａｋａｎｅエポキシビニルエステル樹脂の劣化した試験パネルについての曲げ強度データを提供し、前記ガラス繊維は、モノマー欠損樹脂で処理される。試験パネル２５はコーティングされておらず、パネル２６乃至２８はコーティングされている。コーティングされたガラス繊維を有するパネルは、著しく改善したじん性を示す。
【００６９】
【表７】
2009511720.tif 000008
【００７０】
本発明は、建築、自動車、航空宇宙、海洋、及び耐食性製品を含む幅広い産業に有益である。本発明の強化複合材料は、従来のガラス繊維強化材料と比較して、改善した長期間の機械的特性を提供する。
【００７１】
本発明は、特定の例を参照して記載されているが、本発明が多くのその他の形態で実施されることは、当該技術分野の当業者によって十分理解されるであろう。
【手続補正書】
【提出日】平成19年8月17日(2007.8.17)
【手続補正１】
【補正対象書類名】特許請求の範囲
【補正対象項目名】全文
【補正方法】変更
【補正の内容】
【特許請求の範囲】
【請求項１】
強化複合材料の製造方法において：カップリング剤を用いて複数の強化性繊維をコーティングする工程と、前記コーティングされた強化性繊維と少なくとも１の硬化性樹脂を結合させる工程と、硬化した前記樹脂が界面相で前記強化性繊維に接するように、前記少なくとも１の硬化性樹脂を硬化する工程とを含み、前記界面相の特性が実質的にバルク硬化樹脂の特性と等しいように前記強化性繊維が処理されることを特徴とする強化複合材料の製造方法。
【請求項２】
請求項１に記載の方法において、前記処理が、前記コーティングされた強化性樹脂に適用されるポリマーコーティング及び／又は親水性表面コーティングであることを特徴とする方法。
【請求項３】
請求項２に記載の方法において、前記ポリマーコーティングのポリマーが、モノマー欠損低活性不飽和ポリエステル樹脂であり、前記親水性表面コーティングが、ポリオールとビニル官能シランを反応させることによって調製されることを特徴とする方法。
【請求項４】
硬化性樹脂を含む複合材料で用いるための強化性繊維の処理方法において、前記方法が、カップリング剤を用いて強化性繊維をコーティングする工程と、使用時に、硬化した前記樹脂が界面相で前記強化性繊維に接し、前記界面相がバルク硬化樹脂の特性と実質的に等しい特性を有するように、前記コーティングした強化性繊維に、モノマー欠損低活性不飽和ポリエステル樹脂を含むポリマーコーティング、及び／又はポリオールとビニル官能シランとを反応させることによって調製された親水性表面コーティングの処理を適用する工程とを含むことを特徴とする処理方法。
【請求項５】
請求項１乃至４のいずれか１項に記載の方法において、前記繊維はサイズ剤が除去されていることを特徴とする方法。
【請求項６】
請求項１乃至５のいずれか１項に記載の方法において、前記繊維が個別に区別されることを特徴とする方法。
【請求項７】
請求項１乃至６のいずれか１項に記載の方法において、前記カップリング剤がビニル官能シランであることを特徴とする方法。
【請求項８】
請求項３乃至７のいずれか１項に記載の方法において、前記ビニル官能シランがＤｏｗＣｏｒｎｉｎｇ  Ｚ−６０３０（メタクリルオキシプロピルトリメトキシシラン）、Ｚ−６０３２（ビニルベンジルアミノエチルアミノプロピルトリメトキシシラン）、Ｚ−６０７５（ビニル―トリス（アセトキシ）シラン）からなる群より選択されることを特徴とする方法。
【請求項９】
請求項３乃至８のいずれか１項に記載の方法において、前記ポリオールが、トリメトリルプロパンであることを特徴とする方法。
【請求項１０】
請求項１乃至９のいずれか１項に記載の方法において、前記強化性繊維がガラス繊維であることを特徴とする方法。
【請求項１１】
請求項１０に記載の方法において、前記ガラス繊維の長さが約１００乃至１０００ミクロンであることを特徴とする方法。
【請求項１２】
請求項１乃至１１のいずれか１項に記載の方法において、前記特性が，強度、じん性及び脆性、又はこれらの組み合わせからなる群より選択された機械的特性を含むことを特徴とする方法。
【請求項１３】
請求項１乃至１２のいずれか１項に記載の方法において、前記特性が、密度、架橋結合密度、化学抵抗、分子量、及び結晶度、又はこれらの組み合わせからなる群より選択された物理的又は化学的特性を含むことを特徴とする方法。
【請求項１４】
請求項２乃至１３のいずれか１項に記載の方法において、前記親水性表面コーティングが、エマルジョンを用いた処理を更に含むことを特徴とする方法。
【請求項１５】
請求項１４に記載の方法において、前記エマルジョンが、約１６．６部の水と、１００部のアセトンと、２００部のポリマーを含むことを特徴とする方法。
【請求項１６】
請求項１４又は１５に記載の方法において、前記エマルジョンが少なくとも１のフリーラジカル阻害剤を含むことを特徴とする方法。
【請求項１７】
請求項１６に記載の方法において、前記フリーラジカル阻害剤がヒドロキノン、ヒンダードアミン、アセチルアセトン、ヒンダードフェノール、又はこれらの組み合わせであることを特徴とする方法。
【請求項１８】
請求項１４乃至１７のいずれか１項に記載の方法において、前記少なくとも１の硬化性樹脂とポリマーを結合させて、ポリマー修飾樹脂を製造する工程を含むことを特徴とする方法。
【請求項１９】
請求項１８に記載の方法において、前記ポリマーが、約５乃至５０％ｗ／ｗで、前記少なくとも１の硬化性樹脂と結合されることを特徴とする方法。
【請求項２０】
請求項１８又は１９に記載の方法において、前記硬化性樹脂が、引裂き抵抗、強度、じん性及び脆化に対する抵抗のうちの１又はそれ以上から選択された所定の特性を有するように、選択されるか又は前記ポリマーで修飾されることを特徴とする方法。
【請求項２１】
請求項１８乃至２０のいずれか１項に記載の方法において、前記硬化樹脂が、標準曲げ試験において、長さ約１００ｍｍ、幅１５ｍｍ、及び厚さ５ｍｍの寸法を有する試験片で試験したとき、約３ジュールよりも大きい曲げじん性を有することを特徴とする方法。
【請求項２２】
請求項２１に記載の方法において、前記硬化複合材料が最大５年間、３ジュールより大きい曲げじん性を有することを特徴とする方法。
【請求項２３】
請求項１８乃至２２のいずれか１項に記載の方法において、前記ポリマーが、不飽和ポリエステル樹脂であることを特徴とする方法。
【請求項２４】
請求項３乃至２３のいずれか１項に記載の方法において、前記ポリマーの前記モノマー含有量が約５乃至３０％ｗ／ｗであることを特徴とする方法。
【請求項２５】
請求項２３又は２４に記載の方法において、前記不飽和ポリエステル樹脂が、酸とポリオールを反応させることによって調製され、前記ポリオールがプロピレングリコール、メチルプロパンジオール、ネオペンチルグリコール、及びジエチレングリコールからなる群より選択され、前記酸がテレフタル酸、イソフタル酸、フマル酸、及び１，４−シクロヘキサン二酸からなる群より選択され、前記不飽和ポリエステル樹脂が、約１．２：１乃至２：１の飽和酸対不飽和酸比からなることを特徴とする方法。
【請求項２６】
請求項１８乃至２５のいずれか１項に記載の方法において：
ａ．前記少なくとも１の硬化性樹脂を修飾して、ポリマー修飾樹脂を製造；及び／又は
ｂ．前記強化性樹脂をコーティング；及び／又は
ｃ．前記エマルジョンを調製；
する際に同一の前記ポリマーが選択されることを特徴とする方法。
【請求項２７】
請求項１乃至２６のいずれか１項に記載の方法において、前記処理が、前記強化性繊維の与えられた重量に対して、前記強化性繊維の全表面積の低減を更に含むことを特徴とする方法。
【請求項２８】
請求項２７に記載の方法において、前記表面積の低減が、前記強化性繊維の寸法を変更することによって提供されることを特徴とする方法。
【請求項２９】
請求項２８に記載の方法において、前記寸法が、前記強化性繊維の直径を増加させることによって変更されることを特徴とする方法。
【請求項３０】
請求項２９に記載の方法において、前記繊維の直径が約１５乃至２４ミクロンであることを特徴とする方法。
【請求項３１】
請求項１乃至３０のいずれか１項に記載の方法において、前記硬化複合材料の曲げ率が約３．５ＧＰａよりも大きいことを特徴とする方法。
【請求項３２】
請求項１乃至３１のいずれか１項に記載の方法において、前記硬化複合材料の曲げ応力が、約１２０ＭＰａよりも大きいことを特徴とする方法。
【請求項３３】
請求項１乃至３２のいずれか１項に記載の方法において、前記硬化複合材料の破断伸び率が約２％よりも大きいことを特徴とする方法。
【請求項３４】
請求項１乃至３３のいずれか１項に記載の方法において、請求項４乃至３３のいずれか１項による処理がされない繊維と比較したとき、前記処理が、前記界面相における樹脂重合の触媒作用を低減することを特徴とする方法。
【請求項３５】
請求項１乃至３４のいずれか１項に記載の方法において、前記処理が請求項４乃至３４のいずれか１項による処理がされない繊維と比較したとき、前記処理が、前記界面相の脆性を低減することを特徴とする方法。
【請求項３６】
請求項１乃至３５のいずれか１項に記載の方法において、前記繊維が、前記樹脂に十分に結合して、前記樹脂を強化することを特徴とする方法。
【請求項３７】
強化複合材料が：カップリング剤でコーティングされた複数の強化性繊維を有する少なくとも１の硬化樹脂を含み、前記硬化した樹脂が界面相で前記強化性繊維に接し、前記界面相の特性が、前記バルク硬化樹脂の特性と実質的に等しい特性を有するように、前記コーティングされた強化性繊維が処理されることを特徴とする強化複合材料。
【請求項３８】
請求項３７に記載の強化複合材料において、前記処理が、前記コーティングされた強化性繊維に適用されたポリマーコーティング及び／又は親水性表面コーティングであることを特徴とする強化複合材料。
【請求項３９】
請求項３８に記載の強化複合材料において、前記ポリマーコーティングのポリマーがモノマー欠損低活性不飽和ポリエステル樹脂であり、前記親水性表面コーティングがポリオールとビニル官能シランを反応させることによって調製されることを特徴とする強化複合材料。
【請求項４０】
硬化性樹脂を含む複合材料で用いられる強化性繊維において、前記強化性繊維が、カップリング剤でコーティングされており、かつ、使用時に、前記硬化した樹脂が界面相で前記強化性繊維に接し、前記界面相が前記バルク硬化樹脂の特性と実質的に等しい特性を有するように、モノマー欠損低活性不飽和ポリエステル樹脂を含むポリマーコーティング、及び／又はポリオールとビニル官能シランを反応させることによって調製された親水性表面コーティングの処理を適用されていることを特徴とする強化性繊維。
【請求項４１】
請求項３７乃至３９のいずれか１項に記載の強化複合材料又は請求項４０に記載の強化性繊維において、前記強化性繊維はサイズ剤が除去されていることを特徴とする強化複合材料又は強化性繊維。
【請求項４２】
請求項４１に記載の強化複合材料又は請求項４１に記載の強化性繊維において、前記繊維が個別に区別されることを特徴とする強化複合材料又は強化性繊維。
【請求項４３】
請求項３７乃至３９又は請求項４１又は４２のいずれか１項に記載の強化複合材料又は請求項４１又は４２に記載の強化性繊維において、前記カップリング剤がビニル官能シランであることを特徴とする強化複合材料又は強化性繊維。
【請求項４４】
請求項４３に記載の強化複合材料又は請求項４３に記載の強化性繊維において、前記ビニル官能シランが、Ｄｏｗ  Ｃｏｒｎｉｎｇ  Ｚ−６０３０（メタクリルオキシプロピルトリメトキシシラン）、Ｚ−６０３２（ビニルベンジルアミノエチルアミノプロピルトリメトキシシラン）、及びＺ−６０７５（ビニル―トリス（アセトキシ）シラン）からなる群より選択されることを特徴とする強化複合材料又は強化性繊維。
【請求項４５】
請求項３９、又は請求項４１乃至４４のいずれか１項に記載の強化複合材料又は請求項４０乃至４４のいずれか１項に記載の強化性繊維において、前記ポリオールがトリメトリルプロパンであることを特徴とする強化複合材料又は強化性繊維。
【請求項４６】
請求項３７乃至３９又は請求項４１乃至４５のいずれか１項に記載の強化複合材料又は請求項４０乃至４５のいずれか１項に記載の強化性繊維において、前記強化性繊維がガラス繊維であることを特徴とする強化複合材料又は強化性繊維。
【請求項４７】
請求項４６に記載の強化複合材料又は請求項４６に記載の強化性繊維において、前記ガラス繊維の長さが約１００乃至１０００ミクロンであることを特徴とする強化複合材料又は強化性繊維。
【請求項４８】
請求項３７乃至３９、又は請求項４１乃至４７のいずれか１項に記載の強化複合材料又は請求項４０乃至４７のいずれか１項に記載の強化性繊維において、前記特性が、強度、じん性、及び脆性、又はこれらの組み合わせからなる群より選択される機械的特性を含むことを特徴とする強化複合材料又は強化性繊維。
【請求項４９】
請求項３７乃至３９、又は請求項４１乃至４８のいずれか１項に記載の強化複合材料又は請求項４０乃至４８のいずれか１項に記載の強化性繊維において、前記特性が密度、架橋結合密度、化学抵抗、分子量、及び結晶度、又はこれらの組み合わせからなる群より選択された物理的又は化学的特性を含むことを特徴とする強化複合材料又は強化性繊維。
【請求項５０】
請求項３８乃至３９、又は請求項４１乃至４９のいずれか１項に記載の強化複合材料又は請求項４０乃至４９のいずれか１項に記載の強化性繊維において、前記親水性表面コーティングが、エマルジョンを用いた処理を更に含むことを特徴とする強化複合材料又は強化性繊維。
【請求項５１】
請求項５０に記載の強化複合材料又は請求項５０に記載の強化性繊維において、前記エマルジョンが約１６．６部の水と、１００部のアセトンと、２００部のポリマーを含むことを特徴とする強化複合材料又は強化性繊維。
【請求項５２】
請求項５０又は５１に記載の強化複合材料又は請求項５０又は５１に記載の強化性繊維において、前記エマルジョンが少なくとも１のフリーラジカル阻害剤を含むことを特徴とする強化複合材料又は強化性繊維。
【請求項５３】
請求項５２に記載の強化複合材料又は請求項５２に記載の強化性繊維において、前記フリーラジカル阻害剤がヒドロキノン、ヒンダードアミン、アセチルアセトン、ヒンダードフェノール、又はこれらの組み合わせであることを特徴とする強化複合材料又は強化性繊維。
【請求項５４】
請求項５０乃至５３のいずれか１項に記載の強化複合材料又は請求項５０乃至５３のいずれか１項に記載の強化性繊維が、前記少なくとも１の硬化性樹脂とポリマーを結合させて、ポリマー修飾樹脂を製造する工程を含むことを特徴とする強化複合材料又は強化性繊維。
【請求項５５】
請求項５４に記載の強化複合材料又は請求項５４に記載の強化性繊維において、前記ポリマーが、約５乃至５０％ｗ／ｗで前記少なくとも１の硬化性樹脂と結合されることを特徴とする強化複合材料又は強化性繊維。
【請求項５６】
請求項５４又は５５に記載の強化複合材料又は請求項５４又は５５に記載の強化性繊維において、前記硬化性樹脂が、引裂き抵抗、強度、じん性、及び脆化に対する抵抗のうち１又はそれ以上から選択された所定の特性を有するように、選択されるか又は前記ポリマーで修飾されることを特徴とする強化複合材料又は強化性繊維。
【請求項５７】
請求項５４乃至５６のいずれか１項に記載の強化複合材料又は請求項５４乃至５６のいずれか１項に記載の強化性繊維において、標準曲げ試験において、長さ約１００ｍｍ、幅１５ｍｍ、及び厚さ５ｍｍの寸法を有する試験片で試験したとき、前記硬化樹脂が約３ジュールより大きい曲げじん性を有することを特徴とする強化複合材料又は強化性繊維。
【請求項５８】
請求項５７に記載の強化複合材料又は請求項５７に記載の強化性繊維において、前記硬化複合材料が最大５年間、３ジュールより大きい曲げじん性を有することを特徴とする強化複合材料又は強化性繊維。
【請求項５９】
請求項５４乃至５８のいずれか１項に記載の強化複合材料又は請求項５４乃至５８のいずれか１項に記載の強化性繊維において、前記ポリマーが不飽和ポリエステル樹脂であることを特徴とする強化複合材料又は強化性繊維。
【請求項６０】
請求項３９、又は請求項４１乃至５９のいずれか１項に記載の強化複合材料又は請求項４０乃至５９のいずれか１項に記載の強化性繊維において、前記ポリマーのモノマー含有量が約５乃至３０％ｗ／ｗであることを特徴とする強化複合材料又は強化性繊維。
【請求項６１】
請求項５９又は６０に記載の強化複合材料又は請求項５９又は６０に記載の強化性繊維において、前記不飽和ポリエステル樹脂が、ポリオールを酸と反応させることによって調製され、前記ポリオールが、プロピレングリコール、メチルプロパンジオール、ネオペンチルグリコール、及びジエチレングリコールからなる群より選択され、前記酸が、テレフタル酸、イソフタル酸、フマル酸、及び１，４−シクロヘキサン二酸からなる群より選択され、前記不飽和ポリエステル樹脂が、約１．２：１乃至２：１の飽和酸対不飽和酸比からなることを特徴とする強化複合材料又は強化性繊維。
【請求項６２】
請求項５４乃至６１のいずれか１項に記載の強化複合材料又は請求項５４乃至６１のいずれか１項に記載の強化性繊維において：
ａ．前記少なくとも１の硬化性樹脂を修飾して、ポリマー修飾樹脂を製造；及び／又は
ｂ．前記強化性繊維をコーティング；及び／又は
ｃ．前記エマルジョンを調製
する際に同一の前記ポリマーが選択されることを特徴とする強化複合材料又は強化性繊維。
【請求項６３】
請求項３７乃至３９、又は請求項４１乃至６２のいずれか１項に記載の強化複合材料又は請求項３９乃至６２のいずれか１項に記載の強化性繊維において、前記処理が、前記強化性繊維の与えられた重量に対する前記強化性繊維の全表面積の低減を含むことを特徴とする強化複合材料又は強化性繊維。
【請求項６４】
請求項６３に記載の強化複合材料又は請求項６３に記載の強化性繊維において、前記表面積の低減が、前記強化繊維の寸法を変更することによって提供されることを特徴とする強化複合材料又は強化性繊維。
【請求項６５】
請求項６４に記載の強化複合材料又は請求項６４に記載の強化性繊維において、前記寸法を、前記強化性繊維の直径を増加させることよって変更することを特徴とする強化複合材料又は強化性繊維。
【請求項６６】
請求項６５に記載の強化複合材料又は請求項６５に記載の強化性繊維において、前記繊維の直径が約１５乃至２４ミクロンであることを特徴とする強化複合材料又は強化性繊維。
【請求項６７】
請求項３７乃至３９、又は請求項４１乃至６６のいずれか１項に記載の強化複合材料又は請求項４０乃至６６のいずれか１項に記載の強化性繊維において、前記硬化複合材料の曲げ率が約３．５ＧＰａよりも大きいことを特徴とする強化複合材料又は強化性繊維。
【請求項６８】
請求項３７乃至３９、又は請求項４１乃至６７のいずれか１項に記載の強化複合材料又は請求項４０乃至６７のいずれか１項に記載の強化性繊維において、前記硬化複合材料の曲げ率が約３．５ＧＰａよりも大きく、前記硬化複合材料の曲げ応力が約１２０ＭＰａよりも大きいことを特徴とする強化複合材料又は強化性繊維。
【請求項６９】
請求項３７乃至３９、又は請求項４１乃至６８のいずれか１項に記載の強化複合材料又は請求項４０乃至６７のいずれか１項に記載の強化性繊維において、前記硬化複合材料の破断伸び率が約２％よりも大きいことを特徴とする強化複合材料又は強化性繊維。
【請求項７０】
請求項３７乃至３９、又は請求項４１乃至６９のいずれか１項に記載の強化複合材料又は請求項４０乃至６８のいずれか１項に記載の強化性繊維において、請求項４乃至３６のいずれか１項に規定された方法によって処理されない繊維と比較したとき、前記処理が前記界面相の樹脂重合の触媒作用を低減することを特徴とする強化複合材料又は強化性繊維。
【請求項７１】
請求項３７乃至３９、又は請求項４１乃至７０のいずれか１項に記載の強化複合材料又は請求項４０乃至７０のいずれか１項に記載の強化性繊維において、請求項４乃至３６のいずれか１項に規定された方法によって処理されない繊維と比較したとき、前記処理が、前記界面相の脆性を低減することを特徴とする強化複合材料又は強化性繊維。
【請求項７２】
請求項３７乃至３９、又は請求項４１乃至７１のいずれか１項に記載の強化複合材料又は請求項４０乃至７１のいずれか１項に記載の強化性繊維において、前記繊維が、前記樹脂に十分に結合されて前記樹脂を強化することを特徴とする強化複合材料又は強化性繊維。
【請求項７３】
請求項４乃至３６のいずれか１項に記載の方法によって製造した少なくとも１の硬化性樹脂と複数の強化性繊維の混合物を準備する工程と、型に前記混合物を適用する工程と、少なくとも１の硬化性樹脂を硬化する工程とを含む複合材料の成形方法。
【請求項７４】
請求項７３による方法によって製造されるときの成形複合材料。
【請求項７５】
液体硬化性複合体が、使用時に、硬化した樹脂が界面相で強化性繊維に接するように、少なくとも１の硬化性樹脂と、カップリング剤でコーティングされた複数の強化繊維とを含み、前記界面相の特性がバルク硬化樹脂の特性と実質的に等しいように、前記コーティングされた強化性繊維が処理されることを特徴とする液体硬化性複合体。
【請求項７６】
液体硬化性複合体が、少なくとも１の硬化性樹脂と、カップリング剤でコーティングされた複数の強化性繊維を含み、硬化させたときに、硬化した前記樹脂が界面相で前記強化性繊維に接し、前記界面相が前記バルク硬化樹脂の特性と実質的に等しい特性を有するように、前記コーティングされた強化性繊維が、モノマー欠損低活性不飽和ポリエステル樹脂を含むポリマーコーティング、及び／又はポリオールとビニル官能シランを反応させることによって調製された親水性表面コーティングを適用されていることを特徴とする液体硬化性複合体。
【手続補正２】
【補正対象書類名】明細書
【補正対象項目名】０００８
【補正方法】変更
【補正の内容】
【０００８】
ＰＣＴ特許出願Ｎｏ．ＰＣＴ／ＡＵ０１／０１４８４号（国際公開番号第ＷＯ０２／４０５７７号）において、これらのいくつかの欠点を解決するための試みがなされた。ここで、当該出願は、ガラス強化性繊維をコーティングして「接触面を可塑化する」前に、カップリング剤が予備重合されたものである。予備重合したカップリング剤の目的は、繊維とバルク樹脂との間に弾性のある界面相を提供することである。これによって、改善した衝撃抵抗及び強度を有する製品が得られた。しかし、更に長期間の脆化は、上記のＰＣＴ出願で依然として問題である。非常に短い繊維の重合可能な液体複合体においては、繊維と樹脂との間の空気ギャップがない。ＶＳＦＰＬＣｓにおいては、繊維強化材は、樹脂基質に化学的に結合され、樹脂と繊維との間にギャップが存在しない。樹脂基質で起きる亀裂は繊維表面に直接伝わる。伝搬する亀裂の全エネルギーは、ガラス繊維上の点に集中し、エネルギーは、繊維を破断するのに十分である。これについての十分な証拠は、シラン処理した繊維を含む複合体の破面上で見られる。これは、特に１００ＭＰａより大きい曲げ強度を有するラミネートに当てはまる。
【手続補正３】
【補正対象書類名】明細書
【補正対象項目名】００１４
【補正方法】変更
【補正の内容】
【００１４】
好ましい実施例では、硬化樹脂は、亀裂伝播に対する抵抗がある。好ましい硬化樹脂は、十分な量で、十分な固有の引っ張り強度を有するフィブリルを供給して、伝播する裂け目の前のひび割れの部分を安定化することができ、裂け目の伝播を制限又は防止する。理想的には、裂け目がガラス繊維の表面に到達する前に、又は裂け目前のひび割れがガラスに到達する場合にはひび割れがガラス繊維表面を破壊するにはエネルギーが不十分なうちに、ポリマー修飾硬化性樹脂が裂け目を阻む。このような硬質の樹脂は、理想的には、非常に短い繊維強化複合体に好適である。加えて、このような樹脂は、年とともに脆性が低減する。記：ガラス繊維の表面は、ガラス繊維の表面とガラス繊維の本体との間の非常に異なる冷却率に起因して繊維自身の強度とはかけ離れている。この表面は非常に容易に破壊される。これを示すためには、「接着剥離した」装飾的なガラスパネルを作成するプロセスに注目しさえすればよい。
【手続補正４】
【補正対象書類名】明細書
【補正対象項目名】００２０
【補正方法】変更
【補正の内容】
【００２０】
理論に縛られることを望まないが、ガラス繊維にコーティングされる先行技術のカップリング剤は、界面相、すなわちガラス繊維コーティングに直接接触する領域の樹脂重合を触媒するように機能し、従って、時間とともに脆弱な界面相を形成する。本発明のアプローチは、カップリング剤コーティングを化学的に「不動態化し」、これによってカップリング剤が繊維―樹脂界面相に及ぼすあらゆる影響を緩和することを試み、界面相がバルク硬化樹脂の特性と実質的に等しい特性を有することができる。しかし、当業者がよく理解しているように、不動態化の度合いは、カップリング剤が繊維―樹脂界面相に及ぼす影響を緩和するのに十分であるべきであるが、一方で、バルク樹脂への繊維の十分な結合も達成するべきである。
【手続補正５】
【補正対象書類名】明細書
【補正対象項目名】００４１
【補正方法】変更
【補正の内容】
【００４１】
硬化性樹脂は、ポリマー修飾樹脂を製造するためにポリマーを含んでもよい。この硬化性樹脂が、改善した引裂き抵抗、強度、じん性、及び脆化に対する抵抗性の１又はそれ以上から選択された所定の特性を有するように、選択され又はポリマー等で修飾される。好ましくは、ポリマー修飾硬化樹脂は、長さ約１１０ｍｍ、幅１５ｍｍ、及び厚さ５ｍｍの寸法の試験片による標準曲げ試験によって、製品化後に最大５年間、３ジュールより大きい曲げじん性を有する。
【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
強化複合材料の製造方法において：カップリング剤を用いて複数の強化性繊維をコーティングする工程と、前記コーティングされた強化性繊維と少なくとも１の硬化性樹脂を結合させる工程と、硬化した前記樹脂が界面相で前記強化性繊維に接するように、前記少なくとも１の硬化性樹脂を硬化する工程とを含み、前記界面相の特性が実質的にバルク硬化樹脂の特性と等しいように前記強化性繊維が処理され、前記処理が、前記コーティングされた強化性繊維に適用されるポリマーコーティング及び／又は親水性表面コーティングであり、前記ポリマーコーティングのポリマーが、モノマー欠損低活性不飽和ポリエステル樹脂であり、前記親水性表面コーティングが、ポリオールとビニル官能シランを反応させることによって調製されることを特徴とする方法。
【請求項２】
硬化性樹脂を含む複合材料で用いるための強化性繊維の処理方法において、前記方法が、カップリング剤を用いて強化性繊維をコーティングする工程と、使用時に、硬化した前記樹脂が界面相で前記強化性繊維に接し、前記界面相がバルク硬化樹脂の特性と実質的に等しい特性を有するように、前記コーティングした強化性繊維に、モノマー欠損低活性不飽和ポリエステル樹脂を含むポリマーコーティング、及び／又はポリオールとビニル官能シランとを反応させることによって調製された親水性表面コーティングの処理を適用する工程とを含むことを特徴とする処理方法。
【請求項３】
請求項１又は２に記載の方法において、前記繊維はサイズ剤が除去されていることを特徴とする方法。
【請求項４】
請求項１乃至３のいずれか１項に記載の方法において、前記カップリング剤がビニル官能シランであることを特徴とする方法。
【請求項５】
請求項１乃至４のいずれか１項に記載の方法において、前記ビニル官能シランがＤｏｗＣｏｒｎｉｎｇ  Ｚ−６０３０（メタクリルオキシプロピルトリメトキシシラン）、Ｚ−６０３２（ビニルベンジルアミノエチルアミノプロピルトリメトキシシラン）、Ｚ−６０７５（ビニル−トリス（アセトキシ）シラン）からなる群より選択されることを特徴とする方法。
【請求項６】
請求項１乃至５のいずれか１項に記載の方法において、前記ポリオールが、トリメトリルプロパンであることを特徴とする方法。
【請求項７】
請求項１乃至６のいずれか１項に記載の方法において、前記強化性繊維がガラス繊維であることを特徴とする方法。
【請求項８】
請求項７に記載の方法において、前記ガラス繊維の長さが約１００乃至１０００ミクロンであることを特徴とする方法。
【請求項９】
請求項１乃至８のいずれか１項に記載の方法において、前記特性が，強度、じん性及び脆性、又はこれらの組み合わせからなる群より選択された機械的特性を含むことを特徴とする方法。
【請求項１０】
請求項１乃至９のいずれか１項に記載の方法において、前記特性が、密度、架橋結合密度、化学抵抗、分子量、及び結晶度、又はこれらの組み合わせからなる群より選択された物理的又は化学的特性を含むことを特徴とする方法。
【請求項１１】
請求項１乃至１０のいずれか１項に記載の方法において、前記親水性表面コーティングが、エマルジョンを用いた処理を更に含むことを特徴とする方法。
【請求項１２】
請求項１１に記載の方法において、前記エマルジョンが、約１６．６部の水と、１００部のアセトンと、２００部のポリマーを含むことを特徴とする方法。
【請求項１３】
請求項１１又は１２に記載の方法において、前記エマルジョンが少なくとも１のフリーラジカル阻害剤を含むことを特徴とする方法。
【請求項１４】
請求項１３に記載の方法において、前記フリーラジカル阻害剤がヒドロキノン、ヒンダードアミン、アセチルアセトン、ヒンダードフェノール、又はこれらの組み合わせであることを特徴とする方法。
【請求項１５】
請求項１１乃至１４のいずれか１項に記載の方法において、前記少なくとも１の硬化性樹脂とポリマーを結合させて、ポリマー修飾樹脂を製造する工程を含むことを特徴とする方法。
【請求項１６】
請求項１５に記載の方法において、前記ポリマーが、約５乃至５０％ｗ／ｗで、前記少なくとも１の硬化性樹脂と結合されることを特徴とする方法。
【請求項１７】
請求項１５又は１６に記載の方法において、前記硬化性樹脂が、引裂き抵抗、強度、じん性及び脆化に対する抵抗のうちの１又はそれ以上から選択された所定の特性を有するように、前記ポリマーで修飾され、前記特性が、未修飾の硬化性樹脂と比較したとき、比較的改善されていることを特徴とする方法。
【請求項１８】
請求項１５乃至１７のいずれか１項に記載の方法において、前記硬化樹脂が、標準曲げ試験において、長さ約１００ｍｍ、幅１５ｍｍ、及び厚さ５ｍｍの寸法を有する試験片で試験したとき、約３ジュールよりも大きい曲げじん性を有することを特徴とする方法。
【請求項１９】
請求項１８に記載の方法において、前記硬化複合材料が最大５年間、３ジュールより大きい曲げじん性を有することを特徴とする方法。
【請求項２０】
請求項１５乃至１９のいずれか１項に記載の方法において、前記ポリマーコーティングの前記ポリマー又は前記硬化性樹脂を修飾するために用いられる前記ポリマーが、モノマー欠損低活性不飽和ポリエステル樹脂であることを特徴とする方法。
【請求項２１】
請求項２０に記載の方法において、前記ポリマーの前記モノマー含有量が約５乃至３０％ｗ／ｗであることを特徴とする方法。
【請求項２２】
請求項２０又は２１に記載の方法において、前記不飽和ポリエステル樹脂が、酸とポリオールを反応させることによって調製され、前記ポリオールがプロピレングリコール、メチルプロパンジオール、ネオペンチルグリコール、及びジエチレングリコールからなる群より選択され、前記酸がテレフタル酸、イソフタル酸、フマル酸、及び１，４−シクロヘキサン二酸からなる群より選択され、前記不飽和ポリエステル樹脂が、約１．２：１乃至２：１の飽和酸対不飽和酸比からなることを特徴とする方法。
【請求項２３】
請求項１５乃至２２のいずれか１項に記載の方法において：
ａ．前記少なくとも１の硬化性樹脂を修飾して、ポリマー修飾樹脂を製造；及び／又は
ｂ．前記強化性樹脂をコーティング；及び／又は
ｃ．前記エマルジョンを調製；
する際に同一の前記ポリマーが選択されることを特徴とする方法。
【請求項２４】
請求項１乃至２３のいずれか１項に記載の方法において、前記硬化複合材料の曲げ率が約３．５ＧＰａよりも大きいことを特徴とする方法。
【請求項２５】
請求項１乃至２４のいずれか１項に記載の方法において、前記硬化複合材料の曲げ応力が、約１２０ＭＰａよりも大きいことを特徴とする方法。
【請求項２６】
請求項１乃至２５のいずれか１項に記載の方法において、前記硬化複合材料の破断伸び率が約２％よりも大きいことを特徴とする方法。
【請求項２７】
請求項１乃至２６のいずれか１項に記載の方法において、本発明による処理されない繊維と比較したとき、前記処理が、前記界面相における樹脂重合の触媒作用を低減することを特徴とする方法。
【請求項２８】
請求項１乃至２７のいずれか１項に記載の方法において、本発明による処理がされない繊維と比較したとき、前記処理が、前記界面相の脆性を低減することを特徴とする方法。
【請求項２９】
請求項１乃至２８のいずれか１項に記載の方法において、前記繊維が、前記樹脂に十分に結合して、前記樹脂を強化することを特徴とする方法。
【請求項３０】
強化複合材料が：カップリング剤でコーティングされた複数の強化性繊維を有する少なくとも１の硬化樹脂を含み、前記硬化した樹脂が界面相で前記強化性繊維に接し、前記界面相の特性が、前記バルク硬化樹脂の特性と実質的に等しい特性を有するように、前記コーティングされた強化性繊維が処理され、前記処理が、前記コーティングされた強化性繊維に適用されるポリマーコーティング及び／又は親水性表面コーティングであり、前記ポリマーコーティングのポリマーがモノマー欠損低活性不飽和ポリエステル樹脂であり、前記親水性表面コーティングが、ポリオールとビニル官能シランを反応させることによって調製されることを特徴とする強化複合材料。
【請求項３１】
硬化性樹脂を含む複合材料で用いられる強化性繊維において、前記強化性繊維が、カップリング剤でコーティングされており、かつ、使用時に、前記硬化した樹脂が界面相で前記強化性繊維に接し、前記界面相が前記バルク硬化樹脂の特性と実質的に等しい特性を有するように、モノマー欠損低活性不飽和ポリエステル樹脂を含むポリマーコーティング、及び／又はポリオールとビニル官能シランを反応させることによって調製された親水性表面コーティングの処理を適用されていることを特徴とする強化性繊維。
【請求項３２】
請求項３０に記載の強化複合材料又は請求項３１に記載の強化性繊維において、前記強化性繊維はサイズ剤が除去されていることを特徴とする強化複合材料又は強化性繊維。
【請求項３３】
請求項３０又は請求項３１又は３２に記載の強化複合材料又は請求項３２に記載の強化性繊維において、前記カップリング剤がビニル官能シランであることを特徴とする強化複合材料又は強化性繊維。
【請求項３４】
請求項３３に記載の強化複合材料又は請求項３３に記載の強化性繊維において、前記ビニル官能シランが、Ｄｏｗ  Ｃｏｒｎｉｎｇ  Ｚ−６０３０（メタクリルオキシプロピルトリメトキシシラン）、Ｚ−６０３２（ビニルベンジルアミノエチルアミノプロピルトリメトキシシラン）、及びＺ−６０７５（ビニル―トリス（アセトキシ）シラン）からなる群より選択されることを特徴とする強化複合材料又は強化性繊維。
【請求項３５】
請求項３０、又は請求項３２乃至３４のいずれか１項に記載の強化複合材料又は請求項３１乃至３４のいずれか１項に記載の強化性繊維において、前記ポリオールがトリメトリルプロパンであることを特徴とする強化複合材料又は強化性繊維。
【請求項３６】
請求項３０、又は請求項３２乃至３５のいずれか１項に記載の強化複合材料又は請求項３１乃至３５のいずれか１項に記載の強化性繊維において、前記強化性繊維がガラス繊維であることを特徴とする強化複合材料又は強化性繊維。
【請求項３７】
請求項３６に記載の強化複合材料又は請求項３６に記載の強化性繊維において、前記ガラス繊維の長さが約１００乃至１０００ミクロンであることを特徴とする強化複合材料又は強化性繊維。
【請求項３８】
請求項３０、又は請求項３２乃至３７のいずれか１項に記載の強化複合材料又は請求項３１乃至３７のいずれか１項に記載の強化性繊維において、前記特性が、強度、じん性、及び脆性、又はこれらの組み合わせからなる群より選択される機械的特性を含むことを特徴とする強化複合材料又は強化性繊維。
【請求項３９】
請求項３０、又は請求項３２乃至３８のいずれか１項に記載の強化複合材料又は請求項３１乃至３８のいずれか１項に記載の強化性繊維において、前記特性が密度、架橋結合密度、化学抵抗、分子量、及び結晶度、又はこれらの組み合わせからなる群より選択された物理的又は化学的特性を含むことを特徴とする強化複合材料又は強化性繊維。
【請求項４０】
請求項３０、又は請求項３２乃至３９のいずれか１項に記載の強化複合材料又は請求項３１乃至３９のいずれか１項に記載の強化性繊維において、前記親水性表面コーティングが、エマルジョンを用いた処理を更に含むことを特徴とする強化複合材料又は強化性繊維。
【請求項４１】
請求項４０に記載の強化複合材料又は請求項４０に記載の強化性繊維において、前記エマルジョンが約１６．６部の水と、１００部のアセトンと、２００部のポリマーを含むことを特徴とする強化複合材料又は強化性繊維。
【請求項４２】
請求項４０又は４１に記載の強化複合材料又は請求項４０又は４１に記載の強化性繊維において、前記エマルジョンが少なくとも１のフリーラジカル阻害剤を含むことを特徴とする強化複合材料又は強化性繊維。
【請求項４３】
請求項４２に記載の強化複合材料又は請求項４２に記載の強化性繊維において、前記フリーラジカル阻害剤がヒドロキノン、ヒンダードアミン、アセチルアセトン、ヒンダードフェノール、又はこれらの組み合わせであることを特徴とする強化複合材料又は強化性繊維。
【請求項４４】
請求項４０乃至４３のいずれか１項に記載の強化複合材料又は請求項４０乃至４３のいずれか１項に記載の強化性繊維が、前記少なくとも１の硬化性樹脂とポリマーを結合させて、ポリマー修飾樹脂を製造する工程を含むことを特徴とする強化複合材料又は強化性繊維。
【請求項４５】
請求項４４に記載の強化複合材料又は請求項４４に記載の強化性繊維において、前記ポリマーが、約５乃至５０％ｗ／ｗで前記少なくとも１の硬化性樹脂と結合されることを特徴とする強化複合材料又は強化性繊維。
【請求項４６】
請求項４４又は４５に記載の強化複合材料又は請求項４４又は４５に記載の強化性繊維において、前記硬化性樹脂が、引裂き抵抗、強度、じん性、及び脆化に対する抵抗のうち１又はそれ以上から選択された所定の特性を有するように、前記ポリマーで修飾され、前記特性が、未修飾の硬化樹脂と比べて比較的改善されていることを特徴とする強化複合材料又は強化性繊維。
【請求項４７】
請求項４４乃至４６のいずれか１項に記載の強化複合材料又は請求項４４乃至４６のいずれか１項に記載の強化性繊維において、標準曲げ試験において、長さ約１００ｍｍ、幅１５ｍｍ、及び厚さ５ｍｍの寸法を有する試験片で試験したとき、前記硬化樹脂が約３ジュールより大きい曲げじん性を有することを特徴とする強化複合材料又は強化性繊維。
【請求項４８】
請求項４７に記載の強化複合材料又は請求項４７に記載の強化性繊維において、前記硬化複合材料が最大５年間、３ジュールより大きい曲げじん性を有することを特徴とする強化複合材料又は強化性繊維。
【請求項４９】
請求項４４乃至４８のいずれか１項に記載の強化複合材料又は請求項４４乃至４８のいずれか１項に記載の強化性繊維において、前記ポリマーがモノマー欠損低活性不飽和ポリエステル樹脂であることを特徴とする強化複合材料又は強化性繊維。
【請求項５０】
請求項４９に記載の強化複合材料又は請求項４９に記載の強化性繊維において、前記ポリマーのモノマー含有量が約５乃至３０％ｗ／ｗであることを特徴とする強化複合材料又は強化性繊維。
【請求項５１】
請求項４９又は５０に記載の強化複合材料又は請求項４９又は５０に記載の強化性繊維において、前記不飽和ポリエステル樹脂が、ポリオールを酸と反応させることによって調製され、前記ポリオールが、プロピレングリコール、メチルプロパンジオール、ネオペンチルグリコール、及びジエチレングリコールからなる群より選択され、前記酸が、テレフタル酸、イソフタル酸、フマル酸、及び１，４−シクロヘキサン二酸からなる群より選択され、前記不飽和ポリエステル樹脂が、約１．２：１乃至２：１の飽和酸対不飽和酸比からなることを特徴とする強化複合材料又は強化性繊維。
【請求項５２】
請求項４４乃至５１のいずれか１項に記載の強化複合材料又は請求項４４乃至５１のいずれか１項に記載の強化性繊維において：
ａ．前記少なくとも１の硬化性樹脂を修飾して、ポリマー修飾樹脂を製造；及び／又は
ｂ．前記強化性繊維をコーティング；及び／又は
ｃ．前記エマルジョンを調製
する際に同一の前記ポリマーが選択されることを特徴とする強化複合材料又は強化性繊維。
【請求項５３】
請求項３０、又は請求項３２乃至５２のいずれか１項に記載の強化複合材料又は請求項３１乃至５２のいずれか１項に記載の強化性繊維において、前記硬化複合材料の曲げ率が約３．５ＧＰａよりも大きいことを特徴とする強化複合材料又は強化性繊維。
【請求項５４】
請求項３０、又は請求項３２乃至５３のいずれか１項に記載の強化複合材料又は請求項３１乃至５３のいずれか１項に記載の強化性繊維において、前記硬化複合材料の曲げ率が約３．５ＧＰａよりも大きく、前記硬化複合材料の曲げ応力が約１２０ＭＰａよりも大きいことを特徴とする強化複合材料又は強化性繊維。
【請求項５５】
請求項３０、又は請求項３２乃至５４のいずれか１項に記載の強化複合材料又は請求項３１乃至５４のいずれか１項に記載の強化性繊維において、前記硬化複合材料の破断伸び率が約２％よりも大きいことを特徴とする強化複合材料又は強化性繊維。
【請求項５６】
請求項３０、又は３２乃至５５のいずれか１項に記載の強化複合材料又は請求項３１乃至５５のいずれか１項に記載の強化性繊維において、本発明によって処理されない繊維と比較したとき、前記処理が前記界面相の樹脂重合の触媒作用を低減することを特徴とする強化複合材料又は強化性繊維。
【請求項５７】
請求項３０、又は３２乃至５６のいずれか１項に記載の強化複合材料又は請求項３１乃至５６のいずれか１項に記載の強化性繊維において、本発明によって処理されない繊維と比較したとき、前記処理が前記中間相の脆性を低減することを特徴とする強化複合材料又は強化性繊維。
【請求項５８】
請求項３０、又は請求項３２乃至５７のいずれか１項に記載の強化複合材料又は請求項３１乃至５７のいずれか１項に記載の強化性繊維において、前記繊維が、前記樹脂に十分に結合されて前記樹脂を強化することを特徴とする強化複合材料又は強化性繊維。
【請求項５９】
請求項２乃至２９のいずれか１項に記載の方法によって製造した少なくとも１の硬化性樹脂と複数の強化性繊維の混合物を準備する工程と、型に前記混合物を適用する工程と、前記少なくとも１の硬化性樹脂を硬化する工程とを含む複合材料の成形方法。
【請求項６０】
請求項５９による方法によって製造されるときの成形複合材料。
【請求項６１】
液体硬化性複合体が、使用時に、硬化した樹脂が界面相で強化性繊維に接するように、少なくとも１の硬化性樹脂と、カップリング剤でコーティングされた複数の強化性繊維とを含み、前記界面相の特性がバルク硬化樹脂の特性と実質的に等しいように、前記コーティングされた強化性繊維が処理され、前記処理が、前記コーティングされた強化性繊維に適用されるポリマーコーティング及び／又は親水性表面コーティングであり、前記ポリマーコーティングのポリマーがモノマー欠損低活性不飽和ポリエステル樹脂であり、前記親水性表面コーティングが、ポリオールとビニル官能シランを反応させることによって調製されることを特徴とする液体硬化性複合体。
【請求項６２】
液体硬化性複合体が、少なくとも１の硬化性樹脂と、カップリング剤でコーティングされた複数の強化性繊維を含み、硬化させたときに、硬化した前記樹脂が界面相で前記強化性繊維に接し、前記界面相が前記バルク硬化樹脂の特性と実質的に等しい特性を有するように、前記コーティングされた強化性繊維が、モノマー欠損低活性不飽和ポリエステル樹脂を含むポリマーコーティング、及び／又はポリオールとビニル官能シランを反応させることによって調製された親水性表面コーティングを適用されていることを特徴とする液体硬化性複合体。
【国際調査報告】
2009511720.tif 000009
2009511720.tif 000010
2009511720.tif 000011
2009511720.tif 000012
2009511720.tif 000013